МАССА ДЛЯ ПРОИЗВОДСТВА КИРПИЧА
MASS FOR BRICK PRODUCTION

Изобретение относится к промышленности строительных материалов и касается составов масс для производства кирпича.
Известна масса для производства кирпича, содержащая, мас.%: глину 65,0-89,0; отходы навигационного обогащения пегматитовых руд 10,0-30,0 [1].
Задача изобретения состоит в повышении морозостойкости кирпича, полученного из массы.
Технический результат достигается тем, что масса дня производства кирпича, содержащая глину, дополнительно содержит оксид цинка и опоку при следующем соотношении компонентов, мас.%: глина 60,0-90,0, оксид цинка 1,0-2,0; опока 8,0-39,0.
Составы керамической массы приведены в таблице.
Таблица
Компоненты
Состав, мас.%
1
2
3
Глина
60,0
75,0
90,0
Оксид цинка
1,0
1,5
2,0
Опока
39,0
23,5
8,0
Морозостойкость (замораживание до - 18°C - оттаивание), циклы
не менее 40
не менее 60
не менее 40
Для приготовления керамической массы могут быть использованы разнообразные качественные глины любых месторождений.
Массу приготавливают следующим образом.
Глину (высушенную) и опоку по отдельности размалывают до порошкообразного состояния, смешивают, добавляют оксид цинка и еще раз смешивают. Влажность массы выбирают в пределах 9-14%. Из полученной массы прессуют кирпич, который обжигают при температуре 1000-1200°C.
Источники информации
1. А.с. №631494 СССР, C04B 33/00, 1978.